(57)【要約】      （修正有）【課題】製造工程上簡易な構成のガゼット付易開封性袋を提供する。【解決手段】横方向に易引裂性の、筒状のインフレーションフィルムにて形成されており、下端にヒートシール部５が形成され、両側にまち状に折り込まれたガゼット部２を形成したガゼット袋であって、２枚づつ２対のフィルムでＷ状に構成される該ガゼット部２における、１対のフィルム面のみに、開封用ノッチ３と、その周囲を囲む線状のヒートシール部４を設けてなることを特徴とする。【選択図】図１
0003204654.tif 000002
【実用新案登録請求の範囲】
【請求項１】
横方向に易引裂性の、筒状のインフレーションフィルムにて形成されており、下端にヒートシール部が形成され、両側にまち状に折り込まれたガゼット部を形成したガゼット袋であって、２枚づつ２対のフィルムでW状に構成される該ガゼット部における、１対のフィルム面のみに、開封用ノッチと、その周囲を囲む線状のヒートシール部を設けてなることを特徴とする、ガゼット付易開封性袋。
【請求項２】
該袋を形成するフィルムが、横（フィルムＴＤ）方向のエレメンドルフ引裂強度が５０Ｎ／ｍｍ以下のインフレーションフィルムであることを特徴とする請求項１記載のガゼット付易開封性袋。
【請求項３】
該袋を形成するフィルムが、縦（フィルムＭＤ）方向のエレメンドルフ引裂強度が５０Ｎ／ｍｍ以下のインフレーションフィルムであることを特徴とする請求項１又は２のいずれかに記載のガゼット付易開封性袋。
【請求項４】
該袋を形成するフィルムが、少なくともその中間層に、環状ポリオレフィン系樹脂とポリエチレン系樹脂の混合樹脂層を有する多層フィルムであることを特徴とする、請求項１〜３のいずれかに記載のガゼット付易開封性袋。
【請求項５】
前記多層フィルムが、該中間層の両面に、ポリオレフィン系樹脂からなる外層とポリオレフィン系樹脂からなる内層を有する多層フィルムであることを特徴とする、請求項４に記載の、ガゼット付易開封性袋。
【考案の詳細な説明】
【技術分野】
【０００１】
本考案は、手等で容易に開封可能なインフレーションフィルムを用いたガゼット付易開封性袋に関する。
【背景技術】
【０００２】
従来より、内容物を充填するためにフィルムを用いて袋を形成する方法としては、一枚のフィルムを折りたたみ、一方の横側端部と下端部をヒートシールして袋化する方法（三方シール型袋）、側端部でなく背面中央でヒートして袋化する方法（ピロー型袋）、２枚のフィルムを重ねて、両横端部と下端部をヒートシールして袋化する方法（四方シール型袋）、筒状に押出し成形されたインフレーションフィルムを用いて、その下端部をヒートシールして袋化する方法、
更に、両端にまち状に折りこまれたガゼット部を形成して袋化する方法（ガゼット袋）があり、いずれも内容物を入れたのちに上端部を密封して用いてなる。
袋は通常、ポリエチレン樹脂フィルム等のヒートシールが可能な熱可塑性樹脂フィルムを用いて形成されるが、内容物の保護性能と易開封性能を両立することはなかなか難しい。
特に、密封部位を、鋏等を用いず、手で簡単に開封したいというニーズは古くから存在するが、通常のポリエチレン等の熱可塑性樹脂フィルムは、樹脂に粘りがあり、容易に手で引裂くことはできない。
しかしながら、近年、本出願人により、フィルム自体に易引裂性（直線カット性）を付与するための特殊な層構成を有するポリエチレン系多層フィルムが提案されている（特許文献１等）。該ポリエチレン系多層フィルムでは、インフレーションフィルムを用いて形成した袋であっても、手で容易に横方向へ直線的に開封することが可能である。しかし、開封開始点においては、いわゆるノッチと呼ばれる、切欠き状の開封開始起点を設けておくことが好ましい。
【０００３】
こうしたノッチは、三方シール型袋やピロー型袋、四方シール型袋の場合は袋の側端部や帯部に設けられた帯状のヒートシール部分に設けられていることが多いが、筒状のインフレーションフィルムで形成された袋では、側端部や帯部にヒートシール部分がないため、開封用ノッチをどの部位に設けるかに工夫を要する。特に、両端にまち状の折りたたみ部であるガゼット部を有するガゼット袋を形成した場合には、一番製造工程上簡易な方法、すなわち、ガゼット部を構成するＷ状のフィルム面全体に対して、開封用ノッチとその周囲のヒートシール部を設けると、開封部周囲が溶着して開封しづらく、開封箇所も複数となり内容物の散逸が生じやすいという問題があった。
そこで製造工程上簡易な方法で、しかも易開封性のインレーションフィルムを用いたガゼット付袋が望まれている。
【先行技術文献】
【特許文献】
【０００４】
【特許文献１】特開２０１２−０００８８５号公報
【考案の概要】
【考案が解決しようとする課題】
【０００５】
そこで、本考案の目的は、容易に開封可能なガゼット付袋を、製造工程上簡易な方法で提供することにある。
【課題を解決するための手段】
【０００６】
本考案者は、かかる課題を解決するために、開封用ノッチを設ける部位や形状等を種々変更して検討した結果、２枚づつ２対のフィルム、計４枚で、いわゆるＷ状のフィルムで構成されるガゼット部において、その１対のフィルム（２枚）の面のみに、開封用のノッチと周囲の線状のヒートシール部を設けることで、簡易な製造工程と、容易な易開封性を両立してなるガゼット付包装袋が得られることを見出し、本考案に到達した。
すなわち、本考案の第１の考案は、横方向に易引裂性の、筒状のインフレーションフィルムにて形成されており、下端にヒートシール部が形成され、両側にまち状に折り込まれたガゼット部を形成したガゼット袋であって、２枚づつ２対のフィルムでW状に構成される該ガゼット部における、１対のフィルム面のみに、開封用ノッチと、その周囲を囲む線状のヒートシール部を設けてなることを特徴とする、ガゼット付易開封性袋である。
第２の考案は、該袋を形成するフィルムが、横（フィルムＴＤ）方向のエレメンドルフ引裂強度が５０Ｎ／ｍｍ以下のインフレーションフィルムであることを特徴とする第１発明記載のガゼット付易開封性袋である。
第３の考案は、該袋を形成するフィルムが、縦（フィルムＭＤ）方向のエレメンドルフ引裂強度が５０Ｎ／ｍｍ以下のインフレーションフィルムであることを特徴とする第１又は第２発明のいずれかに記載のガゼット付易開封性袋である。
第４の考案は、該袋を形成するフィルムが、少なくともその中間層に、環状ポリオレフィン系樹脂とポリエチレン系樹脂の混合樹脂層を有する多層フィルムであることを特徴とする、第１〜第３発明のいずれかに記載のガゼット付易開封性袋である。
第５の考案は、前記多層フィルムが、該中間層の両面に、ポリオレフィン系樹脂からなる外層とポリオレフィン系樹脂からなる内層を有する多層フィルムであることを特徴とする、第５発明に記載の、易開封性袋である。
【考案の効果】
【０００７】
かかる構成によれば、製造工程上簡易に、易開封性を具備した、インフレーションフィルムで成形したガゼット付易開封性の袋を得ることができる。
【図面の簡単な説明】
【０００８】
【図１】本考案のインフレーションフィルムを用いたガゼット付易開封性袋の一例を示す図である。
【図２】本考案のガゼット付易開封性袋のガゼット部を上からみた断面図の一例を示す図である。
【符号の説明】
【０００９】
１・・ガゼット付易開封袋、２・・ガゼット部、２ａ，２ｂ，２ｃ，２ｄ・・ガゼット部を構成する各フィルム、３・・開封用ノッチ、４・・周りの線状ヒートシール部、５・・底端ヒートシール部
【考案を実施するための形態】
【００１０】
以下、本考案の易開封性袋について、図面に基づいて、詳細に説明する。
１．袋の形状と両端のガゼット部
図１は、本考案の実施態様の１例を示すものであり、図２は、そのガゼット部を上方から拡大してみた断面図の例を示すものである。
本考案の実施態様は、図１に示すとおり、筒状に成形されたインフレーションフィルムで形成された袋１であって、具体的には、両端部にまち状に折りたたみで形成されたガゼット部２と、底端のヒートシール部５を有している。
ガゼット部は、通常、図２に図示する断面図のように、Ｗ状に、２ａと２ｂ、２ｃと２ｄと４枚のフィルムが、２枚づつ、２対折りたたまれた構造になっている。
本考案では、下記の開封用ノッチと、その周囲を囲む線状ヒートシール部を、このガゼット部を構成する４枚のフィルムのうちの２枚、例えば２ａと２ｂ、又は２ｃと２ｄというように、同じ山状の端部を構成する１対のフィルム面にのみ設けることを特徴とする。
この構成により、ガゼット部全体（４枚共）に開封用ノッチ３と線状ヒートシール部４を設ける場合に比べ、開封しやすいという利点を有する。
【００１１】
２．開封用ノッチ
本考案の開封用ノッチの形状としては、Ｉ字状ノッチ、Ｖ字状ノッチ等公知の形状のノッチ形状を用いることができるし、横方向と縦方向の切れ込みを有する十字形ノッチを用いることもできる。
開封用ノッチを設ける位置は、上記ガゼット部を構成する一対のフィルム面において、上端に設ける予定のヒートシール部より下側であれば、可能である。
本考案の袋において、袋の開封方向は、筒状フィルムの周方向、すなわち、上端に後に設けるヒートシール部に平行な方向となる。なお、開封用ノッチを同じ端縁上に複数設けてもよいし、袋の両側に設けてもよい。
本考案における、線状のヒートシール部４とは、前記開封用ノッチ３の周囲を包含する、半円状、半円弧状、半角状等の形状を有する線状のヒートシール部であって、開封前の袋から内容物が散逸するのを防ぎ、意図せずノッチから引裂きが開始するのを防止し、開封時には、若干の力により容易に引裂き可能な役割を有する、例えば０．５ｍｍ〜３ｍｍ程度の幅を有する線状のヒートシール部である。
【００１２】
３．フィルム
本考案の袋１は、その一つの特徴として、そのフィルム材として、横方向（筒状に形成された場合の周方向、いわゆるＴＤ方向）に易引裂性の、筒状に成形されたインフレーションフィルムを用いたことを特徴とする。
特に好ましく用いるフィルム材としては、少なくともその中間層に環状ポリオレフィン系樹脂及びポリエチレン系樹脂の混合樹脂層を有する多層フィルムを用いることが挙げられる。
該フィルムは、インフレーションフィルムであっても、特にフィルム製造時の横方向（TD）への直線的な易引裂性に優れる上に、包装袋として重要な衝撃強度も兼ね備えた易引裂性を有する多層フィルムである。
横方向に易引裂性の熱可塑性樹脂フィルムとは、具体的には、フィルム製造時にフィルムを引き取る方向であるフィルム流れ方向（ＭＤ）に垂直方向である幅方向、すなわちフィルム横方向（ＴＤ）のエレメンドルフ引裂き強度（ＪＩＳ  Ｋ７１２８−２に準拠して測定されるエレメンドルフ引裂き強度）が、５０Ｎ／ｍｍ以下であることが好ましく、好ましくは、１０Ｎ／ｍｍ以下、７Ｎ／ｍｍ以下である。特にインフレーションフィルム成形時の幅方向（横方向）のエレメンドルフ引裂強度が５０Ｎ／ｍｍ以下であることを特徴とする。
更に、縦方向のエレメンドルフ引裂強度も５０Ｎ／ｍｍ以下であるフィルムを用いると、縦方向への引裂も可能である。
また、ＪＩＳ  Ｋ７１２４−１に準拠して測定した衝撃強度が、１００ｇ／３０μｍ以上であることが好ましい。より好ましくは、１３０ｇ／３０μｍ以上である。なお、ＪＩＳ  Ｋ７１２４−１による衝撃強度とは、落槍衝撃強度又は打抜き強度（Ｄａｒｔ  Ｄｒｏｐ  Ｉｍｐａｃｔ  Ｓｔｒｅｎｇｔｈ、ＤＤＩ）とも呼ばれ、フィルム上に特定の重りを落として測定するものである。
【００１３】
（１）層構成
特に好ましい樹脂・層構成を例示すると、該多層フィルムは、その中間層の両面に、ポリオレフィン系樹脂からなる外層と、ポリオレフィン系樹脂からなる内層を有する３層以上の多層フィルムであることが好ましい。
更に好ましくは、密度が０．８７０〜０．９６０ｇ／ｃｍ３のポリエチレン（ａ）を樹脂主成分とする外層（Ａ）、環状オレフィン系樹脂（ｂ１）１０〜９０重量％と、密度が０．８７０〜０．９６０ｇ／ｃｍ３のポリエチレン（ｂ２）１０〜９０重量％を樹脂主成分とする中間層（Ｂ）、及び、密度が０．８７０〜０．９６０ｇ／ｃｍ３のポリエチレン（ｃ）を樹脂主成分とする内層（Ｃ）を少なくとも有する３層以上の多層フィルムが挙げられる。
特に好ましくは、密度が０．８７０〜０．９３５ｇ／ｃｍ３のポリエチレン（ａ）を樹脂主成分とする外層（Ａ）、環状オレフィン系樹脂（ｂ１）１０〜９０重量％と、密度が０．８７０〜０．９３５ｇ／ｃｍ３のポリエチレン（ｂ２）１０〜９０重量％を樹脂主成分とする中間層（Ｂ）及び密度が０．８７０〜０．９３５ｇ／ｃｍ３のポリエチレン（ｃ）を樹脂主成分とする内層（Ｃ）を少なくとも有する３層以上の多層フィルムが好ましい。
【００１４】
（ａ）環状オレフィン系樹脂（ｂ１）
易引裂性フィルムの中間層（Ｂ）で用いる環状オレフィン系樹脂（ｂ１）としては、例えば、ノルボルネン系重合体、ビニル脂環式炭化水素重合体、環状共役ジエン重合体等が挙げられる。これらの中でも、ノルボルネン系重合体が好ましい。また、ノルボルネン系重合体としては、ノルボルネン系単量体の開環重合体（以下、「ＣＯＰ」ともいう。）、ノルボルネン系単量体とエチレン等のα−オレフィンを共重合したノルボルネン系共重合体（以下、「ＣＯＣ」ともいう。）等が挙げられる。また、ＣＯＰ及びＣＯＣの水素添加物も用いることができる。本考案においては、ポリエチレンに対する分散性の理由により、環状オレフィン系樹脂（ｂ１）はＣＯＣであることが好ましい。また、ＣＯＣとしては、直鎖状モノマーがエチレンである、エチレン・環状オレフィン共重合体であることが好ましい。
【００１５】
（ｂ）ポリエチレン系樹脂（ｂ２）
中間層（Ｂ）を形成するのに用いるポリエチレン系樹脂（ｂ２）としては、エチレンの単独重合体、またはエチレンとα−−オレフィンとの共重合体であって、メタロセン触媒、Ｚｉｅｇｌｅｒ触媒、Ｐｈｉｌｌｉｐｓ触媒等により重合されたもののいずれであっても良い。密度は、０．８７０〜０．９６０ｇ／ｃｍ３の範囲、特に、０．８７０〜０．９３５ｇ／ｃｍ３の低密度ポリエチレンであることが好ましく、更に好ましくは０．９１０〜０．９３３ｇ／ｃｍ３である。特に直鎖状低密度ポリエチレン（ＬＬＤＰＥ）であることが好ましい。密度が０．８７０ｇ／ｃｍ３を下回る場合は十分な剛性が得られず、高速包装機械適正に劣る恐れがある。一方、密度が高すぎると、十分な透明性が得られない恐れがある。
なお、本考案において、密度は、ＪＩＳ  Ｋ  ６９２２−２に基づいて測定する値である。
【００１６】
（２）外層（Ａ）または内層（Ｃ）
本考案の易引裂性多層フィルムにおける外層（Ａ）または内層（Ｃ）は、オレフィン系樹脂、好ましくは、密度が０．８７０〜０．９６０ｇ／ｃｍ３のポリエチレン、好ましくは、ポリエチレンの密度は０．９１０〜０．９３０ｇ／ｃｍ３である。上記密度範囲内にあるポリエチレンであれば、強度、剛性、透明性が良好であるため、いずれのものも使用できる。好ましいポリエチレンとしては、直鎖状低密度ポリエチレンが挙げられる。
本考案の易引裂性多層フィルムは、前述したように、外層（Ａ）／特定の中間層（Ｂ）／内層（Ｃ）との構成とすると好ましい。易引裂性多層フィルム全体の厚さとしては、３０〜１５０μｍのものが好ましい。多層フィルムの厚さが３０μｍ以上であれば、優れた二次成形性が得られる。また、多層フィルムの厚さが５０〜８０μｍの範囲では、内層（Ｃ）同士をヒートシールさせた袋状の包装材として使用できる。さらに、本考案の易引裂性多層フィルムは、その厚さが１００μｍ以上の厚膜であっても、易引裂性に優れる。
【００１７】
４．フィルムを用いた袋の製造とヒートシール、ノッチ加工
本考案に係る袋は、上記多層フィルムを用いて下記の方法により製袋化できる。
特に本考案の袋は、体積の大きな内容物を入れるためのインフレーション成形袋にも適用できる点で、多大なメリットを有する。
インフレーション成形して得られた筒状のフィルムは、連続搬送される工程下、両端部にガゼット部の形成と、底端ヒートシール部の形成を同時又は別工程にて行い、その底端ヒートシール部の直下を切断して袋化される。
本願考案の開封ノッチと周囲線状ヒートシールの付与工程は、任意の方法を用いて、上記ヒートシール工程と同時工程または前後の別工程において行うことができる。なお、ガゼット部の一対の面のみに開封ノッチと周囲線状ヒートシールを付与する方法は、他の一対との間に、いわゆる硬質の隔壁シートを挿入してから、付与工程を行う等、種々工夫して行うことができる。
なお、該袋は、その後内容物を入れた後に、その上端部をヒートシールして密封し用いられる。開封時には、該上端部ヒートシール部の下側の側端部から、横方向に開封し使用される。
【産業上の利用可能性】
【００１８】
本発明のガゼット付易開封性袋としては、食品、薬品、医療器具、工業部品、雑貨、雑誌等の用途に用いる包装袋、包装容器等が挙げられるが、特にインフレーションフィルムを用いた袋としての用途である、大型の袋等に適している。
【図１】
0003204654.tif 000003
【図２】
0003204654.tif 000004